(57)【要約】  本発明は、無臭の中和剤又は臭気の原因となり難い中和剤を用いた場合であっても耐水性に優れる水系塗料組成物に関し、より詳細には、反応性乳化剤に由来する構成単位を含むアクリル樹脂と、アンモニアを除くアルカリ性の無機化合物及び沸点２６０℃超のアルカリ性の有機化合物よりなる群から選ばれる中和剤とを含み、前記アクリル樹脂はエマルションの形態で水系塗料組成物中に分散していることを特徴とする水系塗料組成物に関するものである。【特許請求の範囲】
【請求項１】
反応性乳化剤に由来する構成単位を含むアクリル樹脂と、アンモニアを除くアルカリ性の無機化合物及び沸点２６０℃超のアルカリ性の有機化合物よりなる群から選ばれる中和剤とを含み、前記アクリル樹脂はエマルションの形態で水系塗料組成物中に分散していることを特徴とする水系塗料組成物。
【請求項２】
前記反応性乳化剤が、ノニオン性の反応性乳化剤であることを特徴とする請求項１に記載の水系塗料組成物。
【請求項３】
前記反応性乳化剤が、ポリアルキレングリコール鎖を有することを特徴とする請求項１又は２に記載の水系塗料組成物。
【請求項４】
前記中和剤が、水酸化ナトリウムであることを特徴とする請求項１〜３のいずれか一項に記載の水系塗料組成物。
【請求項５】
前記アクリル樹脂は、体積平均粒子径が３０〜３００ｎｍであることを特徴とする請求項１〜４のいずれか一項に記載の水系塗料組成物。
【請求項６】
前記アクリル樹脂は、ガラス転移温度が０℃以下であることを特徴とする請求項１〜５のいずれか一項に記載の水系塗料組成物。
【請求項７】
常温乾燥形水系塗料組成物であることを特徴とする請求項１〜６のいずれか一項に記載の水系塗料組成物。
【請求項８】
ＪＩＳ  Ｋ５６６３：２００８の「７．６  低温安定性試験」に準じた試験（ただし、低温恒温器の温度は−７℃に保持する）において、試験前の塗料の粘度（Ａ）と試験後の塗料の粘度（Ｂ）の比：（Ｂ）／（Ａ）が、０．９０〜１．２０であることを特徴とする請求項１〜７のいずれか一項に記載の水系塗料組成物。
【請求項９】
以下に示すアンモニア濃度の測定方法によって測定されるアンモニア濃度が１２体積ｐｐｍ以下であることを特徴とする請求項１〜８のいずれか一項に記載の水系塗料組成物：
＜アンモニア濃度の測定方法＞
３Ｌのポリフッ化ビニル製サンプリングバッグに３Ｌの無臭空気を満たし、該サンプリングバッグの中に塗料組成物を２０ｇ注入し、該サンプリングバッグを密閉する。その後、２３℃にて３０分静置させた後、アンモニアガス検知管を用いてサンプリングバッグ中のアンモニア濃度を測定する。
【請求項１０】
以下に示す抗ウイルス活性値の測定方法によって求められる抗ウイルス活性値（ｐｆｕ）について、下記条件１及び条件２の少なくともいずれかの試験を行った際の抗ウイルス活性値が２．０以上であることを特徴とする請求項１〜９のいずれか一項に記載の水系塗料組成物。
＜抗ウイルス活性値の測定方法＞
ＪＩＳ  Ｒ  １７５６：２０２０「ファインセラミックス−可視光応答形光触媒材料の抗ウイルス性試験方法−バクテリオファージＱβを用いる方法」に記載の方法に準拠し、以下のステップでウイルス感染価を測定する。
１．アクリル板（５０ｍｍ×５０ｍｍ、厚み：１ｍｍ）の片面を乾燥膜厚３０μｍになるように塗料組成物で塗装し、塗膜を形成させて、試験片を作製する。
２．滅菌済保存シャーレの底に、滅菌した調湿用ろ紙を置き、滅菌水を５ｍＬ入れた後、調湿用ろ紙の上にガラス棒を設置し、調湿用ろ紙が試験片に触れないようにガラス棒の上に試験片を設置する。その際、塗膜を形成した面が上になるように試験片を設置する。
３．試験片の上から、０．１ｍＬのウイルス液を滴下し、試験片上のウイルス液をポリプロピレンフィルムで被覆する。その後、保存シャーレの上部に保湿性ガラス（硼珪酸ガラス）を置く。
４．ステップ３で作製した試験品について、下記条件１又は条件２の試験を行う。
・条件１：暗箱の中に４時間保管する。
・条件２：白色蛍光灯（照度：５００ｌｘ）で４時間照射する。
５．ステップ４で条件１又は条件２の試験を行った後、試験片上のウイルスをＳＣＤＬＰ培地で洗い出して回収し、ウイルス感染価（ｐｆｕ）を測定する。
ステップ５で測定されたウイルス感染価を用いて、以下の式より抗ウイルス活性値（ｐｆｕ）を算出する。
抗ウイルス活性値（ｐｆｕ）＝Ｌｏｇ（Ａ×Ｂ）−Ｌｏｇ（Ｃ）
ただし、
Ａ：ウイルス液の濃度（ｐｆｕ／ｍＬ）
Ｂ：試験片へのウイルス液の滴下量（ｍＬ）
Ｃ：条件１又は条件２の試験後のウイルス感染価（ｐｆｕ）
【請求項１１】
請求項１〜請求項１０のいずれか一項に記載の水系塗料組成物から得られる塗膜。
【請求項１２】
基材の表面に、請求項１〜請求項１０のいずれか一項に記載の水系塗料組成物から得られる塗膜を有する塗装物品。
【発明の詳細な説明】
【技術分野】
【０００１】
本発明は、水系塗料組成物、該水系塗料組成物から得られる塗膜、及び該塗膜を有する塗装物品に関し、特には、無臭の中和剤又は臭気の原因となり難い中和剤を用いた場合であっても耐水性に優れる水系塗料組成物に関するものである。
【背景技術】
【０００２】
近年、内外装建築塗料、とりわけ屋内塗料において、大気汚染の問題、臭気、安全性などの観点から、溶剤系塗料から水性塗料への転換が要望され、現在ではほとんどの用途で水性エマルジョンをバインダーとした水性塗料が主流を占めている。しかしながら水性塗料に含まれる少量の揮発性有機化合物（ＶＯＣ）が、依然臭気の問題として残されており、そのさらなる削減が強く要請されるようになってきた。【０００３】
水性エマルジョン及びそれを用いた塗料では、残存モノマー量が微量であっても、特にアクリル系モノマーに由来する臭気が問題であり、その削減が強く要請されてきた。また、塗料の塗装作業性や安定性、被塗物への接着力を確保するための成分としてエマルジョン中に少量のカルボン酸などの酸性基含有重合性不飽和モノマーが共重合されている。従来この中和剤としては各種アミン類や、ＶＯＣには含まれないがアンモニアなどの揮発性アルカリが用いられ、これらの臭気も問題となっており、その削減が強く要請されてきた。
特開２００３−３２１６４２号公報（特許文献１）には、含有ＶＯＣが著しく低減された、低臭で、低温造膜性、表面非粘着性、低温安定性等において優れた性質を示す水性塗料用樹脂組成物が開示されており、残存モノマー含量が全体の１００重量ｐｐｍ未満であること、沸点２６０℃以下の有機溶剤を用いないこと、臭気の観点から水酸化ナトリウムなどのアルカリ金属水酸化物を塩基性化合物として添加することが好ましいことが記載されている。【０００４】
また、臭気を削減する方法として、塗料中に多孔質材料を配合する方法が知られている。例えば、特開２０１８−２９２８号公報（特許文献２）は、樹脂エマルション組成物（ａ）と、ゼオライトからなる無機多孔質顔料（ｂ）と、を含む塗料組成物であって、前記ゼオライト中におけるシリカ／アルミナ（ｍｏｌ／ｍｏｌ）比が１５以上であり、前記樹脂エマルション組成物（ａ）の固形分１００質量部に対する前記ゼオライトの含有量が０．１〜５００質量部である塗料組成物を記載し、これにより、従来よりも塗料組成物自体が発する臭気の抑制効果が高い塗料組成物を提供できるとしている。
【先行技術文献】
【特許文献】
【０００５】
【特許文献１】特開２００３−３２１６４２号公報
【特許文献２】特開２０１８−２９２８号公報
【発明の概要】
【発明が解決しようとする課題】
【０００６】
特許文献２に記載される塗料組成物によれば、特定のゼオライト中に臭気の原因となる成分（臭気成分）を保持することで臭気の発生を抑制しているが、塗料組成物中に含まれる臭気成分を十分に取り除くには至っていない。【０００７】
このため、臭気成分自体の使用を避けることが最も確実な解決手段であると思われるが、例えば、特許文献１に記載されるように、エマルジョンの調製時に使用される中和剤としてアンモニアに代えて水酸化ナトリウム等を用いた場合、耐水性が低下する課題がある。【０００８】
そこで、本発明の目的は、上記従来技術の課題を解決し、無臭の中和剤又は臭気の原因となり難い中和剤を用いた場合であっても耐水性に優れる水系塗料組成物を提供することにある。また、本発明の他の目的は、該水系塗料組成物から得られる塗膜と、該塗膜を有する塗装物品とを提供することにある。
【課題を解決するための手段】
【０００９】
本発明者は、上記目的を達成するために鋭意検討した結果、臭気成分の使用を避けるために、アンモニアを除くアルカリ性の無機化合物又は沸点２６０℃超のアルカリ性の有機化合物を中和剤として使用した上で、更にアクリル樹脂の原料の一部に反応性乳化剤を用いたことによって、該中和剤の使用により起こり得る耐水性の低下を抑制できることを見出し、本発明を完成させるに至った。【００１０】
即ち、本発明の水系塗料組成物は、反応性乳化剤に由来する構成単位を含むアクリル樹脂と、アンモニアを除くアルカリ性の無機化合物及び沸点２６０℃超のアルカリ性の有機化合物よりなる群から選ばれる中和剤とを含み、前記アクリル樹脂はエマルションの形態で水系塗料組成物中に分散していることを特徴とする。【００１１】
本発明の水系塗料組成物の好適例においては、前記反応性乳化剤が、ノニオン性の反応性乳化剤である。【００１２】
本発明の水系塗料組成物の他の好適例においては、前記反応性乳化剤が、ポリアルキレングリコール鎖を有する。【００１３】
本発明の水系塗料組成物の他の好適例においては、前記中和剤が、水酸化ナトリウムである。【００１４】
本発明の水系塗料組成物の他の好適例において、前記アクリル樹脂は、体積平均粒子径が３０〜３００ｎｍである。【００１５】
本発明の水系塗料組成物の他の好適例において、前記アクリル樹脂は、ガラス転移温度が０℃以下である。【００１６】
本発明の水系塗料組成物の他の好適例においては、常温乾燥形水系塗料組成物である。【００１７】
本発明の水系塗料組成物の他の好適例においては、ＪＩＳ  Ｋ５６６３：２００８の「７．６  低温安定性試験」に準じた試験（ただし、低温恒温器の温度は−７℃に保持する）において、試験前の塗料の粘度（Ａ）と試験後の塗料の粘度（Ｂ）の比：（Ｂ）／（Ａ）が、０．９０〜１．２０である。【００１８】
本発明の水系塗料組成物の他の好適例においては、以下に示すアンモニア濃度の測定方法によって測定されるアンモニア濃度が１２体積ｐｐｍ以下である。
＜アンモニア濃度の測定方法＞
３Ｌのポリフッ化ビニル製サンプリングバッグに３Ｌの無臭空気を満たし、該サンプリングバッグの中に塗料組成物を２０ｇ注入し、該サンプリングバッグを密閉する。その後、２３℃にて３０分静置させた後、アンモニアガス検知管を用いてサンプリングバッグ中のアンモニア濃度を測定する。【００１９】
本発明の水系塗料組成物の他の好適例においては、以下に示す抗ウイルス活性値の測定方法によって求められる抗ウイルス活性値（ｐｆｕ）について、下記条件１及び条件２の少なくともいずれかの試験を行った際の抗ウイルス活性値が２．０以上である。
＜抗ウイルス活性値の測定方法＞
ＪＩＳ  Ｒ  １７５６：２０２０「ファインセラミックス−可視光応答形光触媒材料の抗ウイルス性試験方法−バクテリオファージＱβを用いる方法」に記載の方法に準拠し、以下のステップでウイルス感染価を測定する。
１．アクリル板（５０ｍｍ×５０ｍｍ、厚み：１ｍｍ）の片面を乾燥膜厚３０μｍになるように塗料組成物で塗装し、塗膜を形成させて、試験片を作製する。
２．滅菌済保存シャーレの底に、滅菌した調湿用ろ紙を置き、滅菌水を５ｍＬ入れた後、調湿用ろ紙の上にガラス棒を設置し、調湿用ろ紙が試験片に触れないようにガラス棒の上に試験片を設置する。その際、塗膜を形成した面が上になるように試験片を設置する。
３．試験片の上から、０．１ｍＬのウイルス液を滴下し、試験片上のウイルス液をポリプロピレンフィルムで被覆する。その後、保存シャーレの上部に保湿性ガラス（硼珪酸ガラス）を置く。
４．ステップ３で作製した試験品について、下記条件１又は条件２の試験を行う。
・条件１：暗箱の中に４時間保管する。
・条件２：白色蛍光灯（照度：５００ｌｘ）で４時間照射する。
５．ステップ４で条件１又は条件２の試験を行った後、試験片上のウイルスをＳＣＤＬＰ培地で洗い出して回収し、ウイルス感染価（ｐｆｕ）を測定する。
ステップ５で測定されたウイルス感染価を用いて、以下の式より抗ウイルス活性値（ｐｆｕ）を算出する。
抗ウイルス活性値（ｐｆｕ）＝Ｌｏｇ（Ａ×Ｂ）−Ｌｏｇ（Ｃ）
ただし、
Ａ：ウイルス液の濃度（ｐｆｕ／ｍＬ）
Ｂ：試験片へのウイルス液の滴下量（ｍＬ）
Ｃ：条件１又は条件２の試験後のウイルス感染価（ｐｆｕ）【００２０】
また、本発明の塗膜は、上記の水系塗料組成物から得られる塗膜である。【００２１】
また、本発明の塗装物品は、基材の表面に、上記の水系塗料組成物から得られる塗膜を有する塗装物品である。
【発明の効果】
【００２２】
本発明によれば、無臭の中和剤又は臭気の原因となり難い中和剤を用いた場合であっても耐水性に優れる水系塗料組成物、該水系塗料組成物から得られる塗膜、及び該塗膜を有する塗装物品を提供することができる。
【発明を実施するための形態】
【００２３】
以下に、本発明の水系塗料組成物（以下、単に本発明の塗料組成物とも称する）を詳細に説明する。本発明の塗料組成物は、反応性乳化剤に由来する構成単位を含むアクリル樹脂と、アンモニアを除くアルカリ性の無機化合物及び沸点２６０℃超のアルカリ性の有機化合物よりなる群から選ばれる中和剤とを含み、前記アクリル樹脂はエマルションの形態で水系塗料組成物中に分散していることを特徴とする。
【００２４】
本発明の塗料組成物は、反応性乳化剤に由来する構成単位を含むアクリル樹脂を含む。反応性乳化剤を構成単位として含むことで、塗料組成物より得られる塗膜からの乳化剤の溶出が抑えられ、耐水性を向上させることができる。
更に、反応性乳化剤を構成単位として含むことにより、低温安定性も合わせて向上させることができる。このため、例えばＪＩＳ  Ｋ５６６３：２００８の「７．６  低温安定性試験」に規定されるように、塗料に対して凍結と融解を繰り返し行った場合であっても、融解後の塗料は元の性状に戻ることが可能である。
【００２５】
本明細書において、アクリル樹脂は、アクリル酸エステル類又はメタクリル酸エステル類の重合体であり、例えば、アクリル酸、メタクリル酸並びにそのエステル、アミド及びニトリル等から選択されるアクリル成分の１種又は複数種を重合させて得られる重合体が挙げられ、更には、アクリル成分と、例えば、スチレン等の非アクリル成分とを重合させて得られる重合体も含まれる。本発明の塗料組成物において、アクリル樹脂を構成する反応性乳化剤は、アクリル成分であってもよいし、非アクリル成分であってもよい。
【００２６】
上記アクリル成分としては、例えば、メチルアクリレート、エチルアクリレート、ｎ−プロピルアクリレート、イソプロピルアクリレート、ｎ−ブチルアクリレート、ｓｅｃ−ブチルアクリレート、イソブチルアクリレート、ｔｅｒｔ−ブチルアクリレート、ヘキシルアクリレート、２−エチルヘキシルアクリレート、オクチルアクリレート、ノニルアクリレート、デシルアクリレート、ドデシルアクリレート、ｎ−アミルアクリレート、イソアミルアクリレート、ラウリルアクリレート、ステアリルアクリレート、メチルメタクリレート、エチルメタクリレート、ｎ−プロピルメタクリレート、イソプロピルメタクリレート、ｎ−ブチルメタクリレート、イソブチルメタクリレート、ｓｅｃ−ブチルメタクリレート、ｔ−ブチルメタクリレート、ヘキシルメタクリレート、２−エチルヘキシルメタクリレート、オクチルメタクリレート、ノニルメタクリレート、デシルメタクリレート、ドデシルメタクリレート、ｎ−アミルメタクリレート、イソアミルメタクリレート、ラウリルメタクリレート、ステアリルメタクリレート、シクロヘキシル（メタ）アクリレート、フェニル（メタ）アクリレート、ベンジル（メタ）アクリレート、メトキシエチル（メタ）アクリレート、エトキシエチル（メタ）アクリレート、メトキシプロピル（メタ）アクリレート、エトキシプロピル（メタ）アクリレート等の（メタ）アクリレート系単量体や、２−ヒドロキシエチル（メタ）アクリレート、２−ヒドロキシプロピル（メタ）アクリレート、３−ヒドロキシプロピル（メタ）アクリレート、４−ヒドロキシブチルアクリレート、２−アミノエチル（メタ）アクリレート、ジメチルアミノエチル（メタ）アクリレート、３−アミノプロピル（メタ）アクリレート、２−ブチルアミノエチル（メタ）アクリレート、グリシジル（メタ）アクリレート、アリルグリシジルエーテル等の官能基含有モノマー等が挙げられる。また、アクリル酸やメタクリル酸；アクリル酸アミド、メタクリル酸アミド等のアミド系モノマー；γ−（メタ）アクリロキシプロピルトリメトキシシラン、γ−（メタ）アクリロキシプロピルトリエトキシシラン、β−（メタ）アクリロキシエチルトリメトキシシラン、β−（メタ）アクリロキシエチルトリエトキシシラン、γ−（メタ）アクリロキシプロピルメチルジメトキシシラン、γ−（メタ）アクリロキシプロピルメチルジエトキシシラン、γ−（メタ）アクリロキシプロピルメチルジプロポキシシラン、γ−（メタ）アクリロキシブチルフェニルジメトキシシラン、γ−（メタ）アクリロキシプロピルジメチルメトキシシラン、及びγ−（メタ）アクリロキシプロピルジエチルメトキシシラン等のアルコキシシリル基含有単量体等もアクリル成分に含まれる。
なお、アクリル樹脂を構成する単位に占めるアクリル成分の割合は、４０〜１００質量％の範囲を例示することができる。
【００２７】
非アクリル成分としては、例えば、フマール酸、マレイン酸、無水マレイン酸、イタコン酸、無水イタコン酸、クロトン酸、ビニルバーサチック酸等のカルボキシル基含有単量体；スチレン、メチルスチレン、クロロスチレン、メトキシスチレン、ビニルトルエン等の芳香族系モノマー；エチレン、プロピレン等のオレフィン系モノマー；酢酸ビニル、塩化ビニル等のビニル系モノマー；マレイン酸アミド等のアミド系モノマー；ビニルトリメトキシシラン、ビニルトリエトキシシラン、ビニルメチルジメトキシシラン、ビニルメチルジエトキシシラン等のアルコキシシリル基含有単量体；ジアルキルフマレート、アリルアルコール、ビニルピリジン、ブタジエン等が挙げられる。
【００２８】
本発明の塗料組成物においてアクリル樹脂は反応性乳化剤を構成単位として含むものである。ここで、乳化剤とは、一般に、乳濁液を形成させるのを容易にするか又は乳濁液の安定性を助成するために使用されるものであるが、反応性乳化剤である場合には、重合時にモノマーとしてポリマーの構成単位として組み込まれるため、上述した耐水性及び低温安定性の向上効果の他、乳化剤のブリードアウトを抑制できる観点からも好ましい。上記の反応性乳化剤は、アニオン性またはノニオン性の反応性乳化剤であることが好ましく、ノニオン性の反応性乳化剤であることが更に好ましい。
【００２９】
本発明の塗料組成物において、反応性乳化剤は、乳濁液の安定性の観点から、ポリアルキレングリコール鎖を有することが好ましい。ポリアルキレングリコール鎖としては、例えばポリエチレングリコール鎖やポリプロピレングリコール鎖等が挙げられる。また、上記反応性乳化剤は、耐水性及び乳濁液の安定性の観点から、分子量が２００〜３５００の範囲内であることが好ましい。
【００３０】
本発明の塗料組成物において、アクリル樹脂を構成する反応性乳化剤としては、分子中にビニル基等の重合性の不飽和結合を有する乳化剤が挙げられる。こうした反応性乳化剤は、乳化機能を有するだけでなく、分子中にビニル基等の重合性の不飽和結合、及び、親水性基を持つ重合性単量体でもある。通常の乳化剤が生成粒子表面に吸着するだけであるのに対し、反応性乳化剤は、（メタ）アクリル系共重合体の重合過程において、全てではないが、共重合体の一成分として（メタ）アクリル系共重合体に組み込まれることがあるため、塗膜形成後、例えば水蒸気などの外的な要因によって乳化剤が重合体から遊離しない、あるいは、遊離しにくいといった特徴を有する。
【００３１】
反応性乳化剤としては、例えば、アニオン系反応性乳化剤とノニオン系反応性乳化剤が挙げられる。
アニオン系反応性乳化剤としては、例えばアルキルエーテル型（市販品としては、例えば、第一工業製薬株式会社製のアクアロンＫＨ−０５、ＫＨ−１０、株式会社ＡＤＥＫＡ製のアデカリアソープＳＲ−１０、ＳＲ−１０２５、ＳＲ−２０、Ｒ−３０２５、花王株式会社製のラテムルＰＤ−１０４など）、スルフォコハク酸エステル型（市販品としては、例えば、花王株式会社製のラテムルＳ−１２０、Ｓ−１２０Ａ、Ｓ−１８０Ｐ、Ｓ−１８０Ａ、三洋化成株式会社製のエレミノールＪＳ−２０など）、アルキルフェニルエーテル型もしくはアルキルフェニルエステル型（市販品としては、例えば、第一工業製薬株式会社製のアクアロンＨＳ−１０、ＨＳ−１０２５、ＡＲ−１０、ＡＲ−１０２５、ＡＲ−２０、ＡＲ−２０２０、ＢＣ−１０、ＢＣ−１０２５、ＢＣ−２０、ＢＣ−２０２０、株式会社ＡＤＥＫＡ製のアデカリアソープＳＥ−１０Ｎ、ＳＥ−１０２５Ａなど）、（メタ）アクリレート硫酸エステル型（市販品としては、例えば、日本乳化剤株式会社製のアントックスＭＳ−６０、ＳＡＤ、ＭＳ−２Ｎ、三洋化成工業株式会社製のエレミノールＲＳ−３０００など）、リン酸エステル型（市販品としては、例えば、第一工業製薬株式会社製のＨ−３３３０ＰＬ、株式会社ＡＤＥＫＡ製のアデカリアソープＰＰ−７０など）などが挙げられる。
ノニオン系反応性乳化剤としては、例えばアルキルエーテル型（市販品としては、例えば、第一工業製薬株式会社製のアクアロンＫＮ−１０、ＫＮ−２０、ＫＮ−３０、ＫＮ−５０６５、株式会社ＡＤＥＫＡ製のアデカリアソープＥＲ−１０、ＥＲ−２０、ＥＲ−３０、ＥＲ−４０、花王株式会社製のラテムルＰＤ−４２０、ＰＤ−４３０、ＰＤ−４５０など）、アルキルフェニルエーテル型もしくはアルキルフェニルエステル型（市販品としては、例えば、第一工業製薬株式会社製のアクアロンＲＮ−１０、ＲＮ−２０、ＲＮ−３０、ＲＮ−５０、ＡＮ−１０、ＡＮ−２０、ＡＮ−３０、ＡＮ−５０６５、株式会社ＡＤＥＫＡ製のアデカリアソープＮＥ−１０、ＮＥ−２０、ＮＥ−３０など）、（メタ）アクリレートエステル型（市販品としては、例えば、日本乳化剤株式会社製のＭＡ−５０Ａ、ＭＡ−１００Ａ、ＭＰＧ−１３０ＭＡ、日油株式会社製のブレンマーＰＥ−９０、ＰＰ−１０００、５０ＰＥＰ−３００、ＡＥ−２００、ＡＰ−４００など）などが挙げられるが本発明は、かかる例示のみに限定されるものではない。
【００３２】
本発明の塗料組成物において、アクリル樹脂を構成する単位に占める反応性乳化剤の割合は、０．１〜１０質量％の範囲が好ましい。なお、上記反応性乳化剤は、一種単独で用いてもよく、二種以上を組み合わせて用いてもよい。
【００３３】
本発明の塗料組成物において、アクリル樹脂は、更に、酸性基含有モノマーを構成単位に含むことが好ましい。酸性基含有モノマーを構成単位として含むことで、基材への付着性を向上させることができる。
酸性基含有モノマーとしては、例えば、アクリル酸、エチルアクリル酸、プロピルアクリル酸、イソプロピルアクリル酸、メタクリル酸、フマール酸、マレイン酸、無水マレイン酸、イタコン酸、無水イタコン酸、クロトン酸、ビニルバーサチック酸等のカルボキシル基含有モノマーやｔ−ブチルアクリルアミドスルホン酸等のスルホン酸基含有モノマーが挙げられる。
本発明の塗料組成物において、アクリル樹脂を構成する単位に占める酸性基含有モノマーの割合は、０．１〜１５質量％の範囲が好ましい。なお、上記酸性基含有モノマーは、一種単独で用いてもよく、二種以上を組み合わせて用いてもよい。
【００３４】
本発明の塗料組成物において、アクリル樹脂は、エマルションの形態で該塗料組成物中に分散している。このため、本発明の塗料組成物を調製する際には、アクリル樹脂エマルションを用いることが好ましい。アクリル樹脂エマルションは、アクリル樹脂が水中に安定して分散している乳濁液を意味し、必要に応じて非反応性乳化剤等の添加剤が含まれる。なお、このように樹脂がエマルションの形態で分散している塗料は、エマルション塗料とも称される。
【００３５】
本発明の塗料組成物において、アクリル樹脂エマルションは、例えば、水を媒体とし、水中で乳化重合を行うことによって調製できる。より好ましくは、乳化重合によって得られる均一構造を有するアクリル樹脂エマルション、多段階の乳化重合法によって得られる異相構造を有するアクリル樹脂エマルション等が挙げられ、これらの両方を一緒に用いてもよい。或いは、アクリル樹脂エマルションを以下のように調製することもできる。例えば、高速攪拌機等を使用することにより強制的なせん断力を加えながら、アクリル樹脂を水中で乳化させることによって調製してもよい。有機溶剤媒体中にて重合してなるアクリル樹脂に対して、水中への相転換を行うことによってアクリル樹脂エマルションを調製でき、必要に応じて蒸留等によってアクリル樹脂エマルション中に含まれる有機溶剤を除去してもよい。
【００３６】
本発明において、アクリル樹脂エマルションの調製には、反応性乳化剤が使用されるものであるが、必要に応じて非反応性乳化剤を併用してもよい。反応性乳化剤／非反応性乳化剤の質量比率は２０／８０〜１００／０であることが好ましく、６５／３５〜１００／０であることがより好ましい。
非反応性乳化剤としては、例えば、ラウリル硫酸ナトリウム等の脂肪酸塩や、高級アルコール硫酸エステル塩、ドデシルベンゼンスルホン酸ナトリウム等のアルキルベンゼンスルホン酸塩、ポリオキシエチレンアルキルエーテル硫酸塩、ポリオキシノニルフェニルエーテルスルホン酸アンモニウム、ポリオキシエチレンスチレン化フェニルエーテル硫酸アンモニウム塩、ポリオキシエチレン−ポリオキシプロピレングリコールエーテル硫酸塩等のアニオン性界面活性剤；ポリオキシエチレンアルキルエーテルや、ポリオキシエチレンノニルフェニルエーテル、ソルビタン脂肪酸エステル、ポリオキシエチレン脂肪酸エステル、ポリオキシエチレン−ポリオキシプロピレンブロックコポリマー等のノニオン性界面活性剤；アルキルアミン塩や、第４級アンモニウム塩等のカチオン性界面活性剤等が挙げられる。
【００３７】
本発明の塗料組成物において、アクリル樹脂エマルションは、ｐＨが７〜１０であることが好ましい。例えば中和剤を用いてアクリル樹脂エマルションのｐＨを上記特定した範囲内に調整することができる。アクリル樹脂エマルションのｐＨが７未満では、貯蔵時の安定性、塗料の機械的安定性等の種々の安定性が低下する恐れがあり、一方、１０を超えると、乾燥が遅くなる場合もある。ここで使用できる中和剤としては、後述するような、アンモニアを除くアルカリ性の無機化合物及び沸点２６０℃超のアルカリ性の有機化合物よりなる群から選ばれる中和剤であることが好ましい。
【００３８】
アクリル樹脂エマルションには、アクリル樹脂の原料として使用したアクリル成分や非アクリル成分が重合せずに残留し得る。また、アクリル樹脂エマルションの原料がアンモニアやＶＯＣ化合物を含んでいる場合もある。このように残留している未反応モノマーやアンモニアやＶＯＣ化合物は、臭気の発生を抑制する観点から、除去することが好ましい。このため、アクリル樹脂エマルションの調製中又は調製後に減圧下でこれらを除去することが好ましい。
【００３９】
本発明の塗料組成物において、アクリル樹脂は、ガラス転移温度が０℃以下であることが好ましく、−１００〜０℃であることがより好ましく、−５０〜０℃であることが更に好ましい。アクリル樹脂のガラス転移温度を０℃以下に調整することで、低温での成膜性を向上させることができる。
【００４０】
なお、本発明において、ガラス転移温度（Ｔｇ）とは、次のＦＯＸ式を用いて計算されるものをいう。
１／Ｔｇ＝Ｗ１／Ｔｇ１＋Ｗ２／Ｔｇ２＋・・・＋Ｗｉ／Ｔｇｉ＋・・・＋Ｗｎ／Ｔｇｎ
上記ＦＯＸ式において、Ｔｇは、ｎ種類のモノマーからなるポリマーのガラス転移温度（Ｋ）であり、Ｔｇ（１、２、ｉ、ｎ）は、各モノマーのホモポリマーのガラス転移温度（Ｋ）であり、Ｗ（１、２、ｉ、ｎ）は、各モノマーの質量分率であり、Ｗ１＋Ｗ２＋・・・＋Ｗｉ＋・・・＋Ｗｎ＝１である。
【００４１】
本発明の塗料組成物において、アクリル樹脂は、体積平均粒子径が３０〜３００ｎｍであることが好ましく、６０〜３００ｎｍであることが更に好ましい。本発明の塗料組成物中に分散しているアクリル樹脂の体積平均粒子径を３０〜３００ｎｍに調整することで、成膜性や低温安定性を向上させることができる。本発明において、体積平均粒子径は、体積基準粒度分布の５０％粒子径（Ｄ５０）を指し、粒度分布測定装置（例えばレーザ回折／散乱式粒度分布測定装置）を用いて測定される粒度分布から求めることができる。そして、本発明における粒子径は、レーザ回折・散乱法による球相当径で表される。
【００４２】
本発明の塗料組成物は、アンモニアを除くアルカリ性の無機化合物及び沸点２６０℃超のアルカリ性の有機化合物よりなる群から選ばれる中和剤を含む。中和剤として使用できるアルカリ性の無機化合物は、アンモニアを除けば、無臭であるか、低臭気であるため、塗料組成物の臭気の発生を抑える観点から好適である。また、中和剤として使用できるアルカリ性の有機化合物についても、沸点が２６０℃を超えるものであれば、通常、塗装の際に蒸発せず、塗膜中に残存するため、塗料組成物の臭気の発生を抑える観点から好適である。なお、沸点は、１気圧での沸点である。
【００４３】
本発明の塗料組成物において、中和剤として使用できるアルカリ性の無機化合物としては、例えば、水酸化ナトリウム、水酸化カリウム等のアルカリ金属水酸化物や炭酸水素ナトリウム等のアルカリ金属炭酸水素塩、炭酸ナトリウム等のアルカリ金属炭酸塩を例示することができ、水酸化ナトリウムが好ましい。
【００４４】
本発明の塗料組成物において、中和剤として使用できるアルカリ性の有機化合物としては、例えばアミン化合物、具体的には酸基とイオン対を形成可能なアミン化合物である。ここで、沸点２６０℃超のアミン化合物の具体例としては、トリエタノールアミン、ジエタノールアミン、Ｎ−ブチルジエタノールアミン等が挙げられる。
【００４５】
本発明の塗料組成物において、中和剤の含有量は特に制限されるものではないが、上述したアクリル樹脂エマルションや塗料組成物のｐＨが７〜１０となるように中和剤を用いることが好ましい。本発明の塗料組成物に含まれる中和剤の一部又は全部がアクリル樹脂エマルションに含まれていることが好ましい。なお、中和剤は、一種単独で用いてもよく、二種以上を組み合わせて用いてもよい。
【００４６】
本発明の塗料組成物において、不揮発分中におけるアクリル樹脂と中和剤を合わせた含有量は、１５〜１００質量％であることが好ましい。
【００４７】
本発明の塗料組成物は、着色顔料を含んでもよい。着色顔料としては、特に限定されるものではなく、塗料業界において通常使用されている顔料を使用できる。具体例としては、二酸化チタン、酸化鉄、カーボンブラック等が挙げられる。また、本発明の塗料組成物において、不揮発分中における着色顔料の含有量は、１〜８０質量％であることが好ましく、２０〜７５質量％であることが更に好ましい。なお、着色顔料は、一種単独で用いてもよく、二種以上を組み合わせて用いてもよい。
【００４８】
本発明の塗料組成物は、体質顔料を含んでもよい。体質顔料としては、例えば、シリカ、タルク、マイカ、炭酸カルシウム、硫酸バリウム等が挙げられる。また、体質顔料を配合する場合は、カオリンやシリカ、炭酸カルシウムを用いることが好ましい。カオリン、シリカ及び炭酸カルシウムは低臭気の体質顔料である。本発明の塗料組成物において、不揮発分中における体質顔料の含有量は、１〜６５質量％であることが好ましい。なお、体質顔料は、一種単独で用いてもよく、二種以上を組み合わせて用いてもよい。
【００４９】
本発明の塗料組成物は、消泡剤を含んでもよい。消泡剤は市販されているものを適宜使用できるが、中でも臭気が少ないものを使用するのが好ましい。消泡剤は、一般にキャリアオイルによってミネラルオイル系、シリコーン系、ポリエーテル系などに分類され、通常、キャリアの他、疎水性シリカ、ワックス、アマイド、金属石鹸等の核剤を構成成分として含むものである。本発明の塗料組成物中における消泡剤の含有量は、０．０１〜５質量％であることが好ましい。なお、消泡剤は、一種単独で用いてもよく、二種以上を組み合わせて用いてもよい。
【００５０】
本発明の塗料組成物は、抗菌剤または抗ウイルス剤を含んでもよく、抗菌剤および抗ウイルス剤の両方を含んでいてもよい。また、抗菌剤には抗ウイルス機能を付与できるものも存在し、抗ウイルス剤には抗菌機能を付与できるものも存在する。このように抗菌機能と抗ウイルス機能の両方を付与できる剤を抗菌・抗ウイルス剤とも称することができる。抗菌剤・抗ウイルス剤としては、例えば、無機物（ゼオライトなどの多孔質材、酸化チタンなどの光触媒粒子、アパタイトなどのリン酸塩鉱物、金属リン酸塩など）に金属イオンを担持した微粒子や、金属／無機酸化物の複合粒子、有機酸または無機酸、金属ヨウ化物、金属塩（例えば、銀、銅、亜鉛、タングステン又はモリブデンの塩）、銀粒子、銅粒子、亜酸化銅粒子、第四級アンモニウム塩、ピリチオン系化合物、スルホン酸基含有ポリマー、アミノ基含有ポリビニルアルコール、有機窒素臭素系化合物、Ｈ型カルボキシル基含有ポリマーなどが挙げられるが、特に銅元素を含む材料やＨ型カルボキシル基含有ポリマーが好ましい。本発明の塗料組成物中における抗菌剤または抗ウイルス剤の含有量は、０．１〜５質量％であることが好ましく、本発明の塗料組成物において不揮発分中における抗菌剤または抗ウイルス剤の含有量は、０．２〜８質量％であることが好ましい。抗菌剤または抗ウイルス剤を塗料組成物に対して０．１〜５質量％、又は不揮発分中に対して０．２〜８質量％の割合で添加することにより、抗菌機能または抗ウイルス機能を付与させることができる。なお、抗菌剤または抗ウイルス剤は、一種単独で用いてもよく、二種以上を組み合わせて用いてもよい。
【００５１】
本発明の塗料組成物中において不揮発分の含有量は、３０〜８０質量％であることが好ましい。本明細書において、不揮発分とは、溶媒等の揮発する成分を除いた成分を指し、最終的に塗膜を形成することになる成分であるが、本発明においては、塗料組成物を１３０℃で６０分間乾燥させた際に残存する成分を不揮発分として取り扱う。
【００５２】
本発明の塗料組成物は、水系塗料であるが、水系塗料とは、水を主溶媒として含む塗料である。本発明の塗料組成物において、水の含有量は、２０〜７０質量％であることが好ましい。また、本発明の塗料組成物は、完全水系化することも可能であり、使用される溶媒に占める水の割合は、好ましくは８５質量％以上、最も好ましくは１００質量％である。
【００５３】
本発明の水系塗料組成物には、その他の成分として、樹脂、顔料、表面調整剤、湿潤剤、分散剤、乳化剤、増粘剤、沈降防止剤、皮張り防止剤、たれ防止剤、色分かれ防止剤、ツヤ消剤、レベリング剤、乾燥剤、可塑剤、成膜助剤、防カビ剤、防腐剤、殺虫剤、光安定化剤、紫外線吸収剤、帯電防止剤及び導電性付与剤等を目的に応じて適宜配合することができる。これら成分は、市販品を好適に使用することができる。また、臭気の点より、上記その他の成分は沸点が２６０℃以上のものが好ましい。
【００５４】
なお、本発明の水系塗料組成物に配合される成分には有機溶剤が使用されている場合もある。本発明の塗料組成物中において、有機溶剤の含有量は、好ましくは１５質量％以下、最も好ましくは０質量％である。
【００５５】
本発明の塗料組成物は、必要に応じて適宜選択される各種成分を混合することによって調製できる。また、本発明の塗料組成物は、１液型として使用することが好ましく、常温乾燥形水系塗料組成物であることが好ましい。ここでいう「常温」とは５〜３５℃であり、本発明の塗料組成物によれば、２３℃の場合、１６時間以内、５℃の場合でも、２４時間以内という短時間での乾燥も可能である。
【００５６】
本発明の塗料組成物（エマルション塗料）及び該塗料組成物に配合し得るアクリル樹脂エマルションは、最低造膜温度が５℃以下であることが好ましく、０℃以下であることが更に好ましい。本明細書において、最低造膜温度は、ＪＩＳ  Ｋ６８２８−２：２００３に準じて測定される。また、最低造膜温度を調整するため、沸点が２６０℃以上の成膜助剤を好適に使用できる。
【００５７】
本発明の塗料組成物は、せん断速度０．１ｓ−１の粘度が０．１〜１０，０００Ｐａ・ｓであり、且つせん断速度１，０００ｓ−１の粘度が０．０５〜１０Ｐａ・ｓであることが好ましい。なお、本発明において、粘度はレオメーター（ＴＡインスツルメンツ社製レオメーターＡＲＥＳ等）を用い、液温を２３℃に調整した後測定される。
【００５８】
本発明の塗料組成物は、ＪＩＳ  Ｋ５６６３：２００８の「７．６  低温安定性試験」に準じた試験（ただし、低温恒温器の温度は−７℃に保持する）において、試験前の塗料の粘度（Ａ）と試験後の塗料の粘度（Ｂ）の比：（Ｂ）／（Ａ）が、０．９０〜１．３０であることが好ましく、０．９０〜１．２０であることがより好ましく、０．９０〜１．１０であることが更に好ましい。試験前の塗料の粘度（Ａ）と試験後の塗料の粘度（Ｂ）は、ＪＩＳ  Ｋ  ５６００−２−２：１９９９に基づき、２０℃における粘度をストーマー粘度計で測定される（単位はＫＵ値である）。
本発明の塗料組成物は水系塗料であることから、上記の試験において低温恒温器にて保存することで凍結を起こすものの、上記粘度比（Ｂ）／（Ａ）が上記特定した範囲の値を示すものであれば、凍結後に融解したときに元の性状に戻ることができ、低温安定性に優れる。上記粘度比（Ｂ）／（Ａ）は、反応性乳化剤を添加することによって調整することができる。
【００５９】
本発明の塗料組成物において、アクリル樹脂エマルションは、ＪＩＳ  Ｋ５６６３：２００８の「７．６  低温安定性試験」に準じた試験（ただし、低温恒温器の温度は−７℃に保持する）において、試験前のアクリル樹脂エマルションの粘度（Ｃ）と試験後のアクリル樹脂エマルションの粘度（Ｄ）の比：（Ｄ）／（Ｃ）が、０．９０〜１．３０であることが好ましく、０．９０〜１．２０であることがより好ましく、０．９０〜１．１０であることが更に好ましい。試験前のアクリル樹脂エマルションの粘度（Ｃ）と試験後のアクリル樹脂エマルションの粘度（Ｄ）は、ＪＩＳ  Ｋ  ５６００−２−２：１９９９に基づき、２０℃における粘度をストーマー粘度計で測定される（単位はＫＵ値である）。
アクリル樹脂エマルションについても、上記粘度比（Ｄ）／（Ｃ）が上記特定した範囲の値を示すものであれば、凍結後に融解したときに元の性状に戻ることができ、低温安定性に優れる。上記粘度比（Ｄ）／（Ｃ）は、反応性乳化剤を添加することによって調整することができる。
【００６０】
本発明の水系塗料組成物は、以下に示すアンモニア濃度の測定方法によって測定されるアンモニア濃度が１２体積ｐｐｍ以下であることが好ましい。
＜アンモニア濃度の測定方法＞
３Ｌのポリフッ化ビニル製サンプリングバッグに３Ｌの無臭空気を満たし、該サンプリングバッグの中に塗料組成物を２０ｇ注入し、該サンプリングバッグを密閉する。その後、２３℃にて３０分静置させた後、アンモニアガス検知管を用いてサンプリングバッグ中のアンモニア濃度を測定する。
なお、本明細書において、無臭空気は、臭気分析に使用される一般的な無臭空気を使用でき、通常、活性炭により不純物を除去した空気を無臭空気として用いる。
【００６１】
また、本発明の水系塗料組成物は、以下に示す測定方法によって測定される未反応モノマーの濃度が１００体積ｐｐｍ以下であることが好ましい。
＜未反応モノマーの濃度の測定方法＞
３Ｌのポリフッ化ビニル製サンプリングバッグに３Ｌの無臭空気を満たし、該サンプリングバッグの中に塗料組成物を２０ｇ注入し、該サンプリングバッグを密閉した後、２３℃にて３０分静置し、対象とするモノマーを検出可能な検知管を用いてサンプリングバッグ中の未反応モノマーの濃度を測定する。
なお、本明細書において、無臭空気は、臭気分析に使用される一般的な無臭空気を使用でき、通常、活性炭により不純物を除去した空気を無臭空気として用いる。
【００６２】
本発明の水系塗料組成物は、以下に示す抗ウイルス活性値の測定方法によって求められる抗ウイルス活性値（ｐｆｕ）について、下記条件１及び条件２の少なくともいずれかの試験を行った際の抗ウイルス活性値が２．０以上であることが好ましく、３．０以上であることがより好ましい。
＜抗ウイルス活性値の測定方法＞
ＪＩＳ  Ｒ  １７５６：２０２０「ファインセラミックス−可視光応答形光触媒材料の抗ウイルス性試験方法−バクテリオファージＱβを用いる方法」に記載の方法に準拠し、以下のステップでウイルス感染価を測定する。
１．アクリル板（５０ｍｍ×５０ｍｍ、厚み：１ｍｍ）の片面を乾燥膜厚３０μｍになるように塗料組成物で塗装し、塗膜を形成させて、試験片を作製する。
２．滅菌済保存シャーレの底に、滅菌した調湿用ろ紙を置き、滅菌水を５ｍＬ入れた後、調湿用ろ紙の上にガラス棒を設置し、調湿用ろ紙が試験片に触れないようにガラス棒の上に試験片を設置する。その際、塗膜を形成した面が上になるように試験片を設置する。
３．試験片の上から、０．１ｍＬのウイルス液（具体的にはバクテリオファージＱβ（ＮＢＲＣ２００１２）［宿主大腸菌（ＮＢＲＣ１０６３７３）］、濃度１．５×１０７ｐｆｕ／ｍｌ）を滴下し、試験片上のウイルス液をポリプロピレンフィルムで被覆する。その後、保存シャーレの上部に保湿性ガラス（硼珪酸ガラス）を置く。
４．ステップ３で作製した試験品について、下記条件１又は条件２の試験を行う。
・条件１：暗箱の中に４時間保管する。
・条件２：白色蛍光灯（ＦＬ２０ＳＳＷ／１８、照度：５００ｌｘ）で４時間照射する。
５．ステップ４で条件１又は条件２の試験を行った後、試験片上のウイルスをＳＣＤＬＰ培地で洗い出して回収し、ウイルス感染価（ｐｆｕ）を測定する。
ステップ５で測定されたウイルス感染価を用いて、以下の式より抗ウイルス活性値（ｐｆｕ）を算出する。
抗ウイルス活性値（ｐｆｕ）＝Ｌｏｇ（Ａ×Ｂ）−Ｌｏｇ（Ｃ）
ただし、
Ａ：ウイルス液の濃度（ｐｆｕ／ｍＬ）
Ｂ：試験片へのウイルス液の滴下量（ｍＬ）
Ｃ：条件１又は条件２の試験後のウイルス感染価（ｐｆｕ）
【００６３】
上記抗ウイルス活性値の測定方法において、対象ウイルスは、バクテリオファージＱβ（ＮＢＲＣ２００１２）［宿主大腸菌（ＮＢＲＣ１０６３７３）］とする。また、ウイルス感染価は、プラーク測定法による感染価である。
ステップ１において、試験片作製後、有機物の除去を目的として、紫外光（ＦＬ２０Ｓ・ＢＬＢ、１．０ｍＷ／ｃｍ２）で、２４時間照射してもよい。
ステップ３において使用されるフィルムは、微生物の発育に影響を及ぼさない材質で、吸水性がなく、且つ３４０〜３８０ｎｍの透過率が８５％以上のフィルムであり、例えば、ポリプロピレンフィルムを用いることができる。
ステップ５において、試験片上のウイルスの洗い出し処理には、ＳＣＤＬＰ培地  １０ｍＬを使用する。
【００６４】
また、抗菌効果については、例えばＪＩＳ  Ｒ  １７５２：２０００に準拠した方法で評価することができる。
【００６５】
本発明の塗料組成物の塗装手段は、特に限定されず、既知の塗装手段、例えば、スプレー塗装、ローラー塗装、刷毛塗装、コテ塗装、ヘラ塗装等が利用できる。
【００６６】
本発明の塗料組成物による塗装対象としては、特に限定されるものではなく、例えば、鉄鋼、亜鉛めっき鋼（例えばトタン板）、錫めっき鋼（例えばブリキ板）、ステンレス鋼、マグネシウム合金、アルミニウム、アルミニウム合金等の金属基材、木材、石膏、珪酸カルシウム、ガラス、セラミック、コンクリート、セメント、モルタル、スレート等の無機系基材、アクリル樹脂、ポリ塩化ビニル、ポリカーボネート、ＡＢＳ樹脂、ポリエチレンテレフタレート、ポリオレフィン等のプラスチック基材が挙げられる。また、他にも、木繊維補強セメント板、繊維補強セメント板、繊維補強セメント・珪酸カルシウム板等の複合基材も例示できる。金属基材には、各種表面処理、例えば酸化処理が施された基材も含まれる。また、その表面が無機物で被覆されているようなプラスチック基材（例えば、ガラス質で被覆されたプラスチック基材）は、無機系基材に含まれる。なお、基材は、プライマー処理が施されていてもよいし、基材表面の少なくとも一部に旧塗膜（本発明の塗装方法を実施する際に既に形成されている塗膜）が存在していてもよい。
【００６７】
また、塗装対象として上述したように各種材質の基材が挙げられるが、その具体例としては、建築物や構築物等の構造物、車両（自動車等）、家具、建具、電子機器（家電機器等）や、それらの部品が好適に挙げられる。ここで、本発明の塗料組成物は、構造物の内外装用（内装用及び／又は外装用）の塗料として好適である。本発明において、建築物とは、人間が居住又は滞在する目的で建築された構造物を意味し、例えば住宅（特には戸建や集合住宅）やビル、工場等が挙げられ、構築物とは、人間が居住又は滞在する目的以外のために建設された構造物を意味し、例えば橋梁、タンク、プラント配管、煙突等が挙げられる。また、構造物の部材としては、例えば屋根や壁（内壁や外壁など、特にはカーテンウォール）等が挙げられる。
【００６８】
本発明の塗膜は、上述した本発明の水系塗料組成物から得られる塗膜である。塗膜の膜厚は、例えば２０〜８０μｍである。
【００６９】
本発明の塗装物品は、上述した本発明の水系塗料組成物から得られる塗膜を有する塗装物品であり、好ましくは該塗膜を基材の表面に有する塗装物品である。ここで、塗膜の膜厚は、例えば２０〜８０μｍである。
【００７０】
本発明の塗装物品において、基材の詳細については、本発明の水系塗料組成物において説明したとおりである。本発明の塗装物品としては、本発明の水系塗料組成物において塗装対象として説明したような物品の表面、例えば、建築物や構築物等の構造物、車両（自動車等）、家具、建具、電子機器（家電機器等）やそれらの部品の表面に、塗膜を有するものが挙げられる。
【実施例】
【００７１】
以下に、実施例を挙げて本発明を更に詳しく説明するが、本発明は下記の実施例に何ら限定されるものではない。【００７２】
＜合成例１＞
攪拌機、還流冷却管、温度計、滴下装置、及び窒素導入管を備えた５つ口フラスコに、イオン交換水２００質量部及び非反応性乳化剤 a ６．０質量部を仕込み反応器内を窒素で置換しながら、８０℃まで昇温した後、過硫酸カリウムを１．０質量部加え、次いで予め別容器にて撹拌混合しておいた、メチルメタクリレート１９０質量部、ブチルアクリレート２５０質量部、アクリル酸１０質量部、イオン交換水２２０質量部、及び非反応性乳化剤 a ３０．０質量部の混合物を３．５時間かけて連続滴下した。その後、撹拌を続けながら８０℃で２時間熟成した後、イオン交換水２．７質量部とｔｅｒｔ−ブチルヒドロペルオキシドの７０％水溶液０．３質量部の混合物を反応器に添加し、次いでイオン交換水９．７質量部とエリソルビン酸ナトリウム０．３質量部の混合物を５分にわたって連続滴下した。その後、撹拌を続けながら８０℃で２時間熟成し、室温まで冷却後、２５質量％アンモニア（ＮＨ３）水溶液を４．０質量部添加してｐＨを９．０に調整し、合成例１樹脂分散液を得た。合成例１樹脂分散液中におけるアクリル樹脂の含有量（質量％）、ガラス転移温度（Ｔｇ，℃）及び体積平均粒子径（ｎｍ）を表１に示す。
ガラス転移温度はＦＯＸ式より求めた。体積平均粒子径は大塚電子株式会社製の粒子径測定機ＥＬＳ―Ｚを用いて求めた。【００７３】
＜合成例２〜合成例１３＞
合成例１の原料の配合量を表１のそれぞれの配合量に変更した以外は、合成例１と同様の条件によりアクリル樹脂の合成を行い、合成例２樹脂分散液〜合成例１３樹脂分散液を調製した。各樹脂分散液中におけるアクリル樹脂の含有量（質量％）、ガラス転移温度（Ｔｇ，℃）及び体積平均粒子径（ｎｍ）を表１に示す。
尚、樹脂分散液（アクリル樹脂エマルション）の低温安定性を以下の方法で評価した。
ＪＩＳ  Ｋ５６６３：２００８「７．６  低温安定性試験」に準じた試験に基づき、樹脂分散液を満たした容器を密閉し、温度−７℃の低温恒温槽に１８時間入れた後、室温（２３℃）に６時間置くのを１サイクルとし、計３サイクル繰り返した。試験前の樹脂分散液の粘度（Ｃ）と試験後の樹脂分散液の粘度（Ｄ）はＪＩＳ  Ｋ  ５６００−２−２：１９９９に基づき、２０℃における粘度をストーマー粘度計で測定し、（Ｄ）／（Ｃ）を算出し、表１の「ワニス粘度比（Ｄ）／（Ｃ）」の項目に示す。【００７４】
【表１】
2020184722.tif 000002
【００７５】
（注１）非反応性乳化剤a（第一工業製薬社製：ハイテノールNF0825（アニオン性））
（注２）反応性乳化剤b（日本乳化剤社製：アントックス SAD（アニオン系））
（注３）反応性乳化剤c（ＡＤＥＫＡ社製：アデカリアソープSR-1025（アニオン系））
（注４）反応性乳化剤d（ＡＤＥＫＡ社製：アデカリアソープER-10（ノニオン系））【００７６】
＜比較例１＞
混合機にイオン交換水６．５質量部を投入し、これに分散剤１．０質量部及び消泡剤０．２質量部、酸化チタン２０．０質量部を攪拌環境下で徐々に添加し、添加完了後、粒度が５０μｍ以下になるまで混合した。次いで、混合機に合成例１樹脂分散液７０．０質量部、粘性調整剤２．０質量部、消泡剤０．３質量部を攪拌環境下で徐々に添加し、十分に混合した後、比較例１の水系塗料組成物を得た。【００７７】
＜比較例２、３＞
比較例１の樹脂分散液を、合成例２樹脂分散液又は合成例３樹脂分散液に変更した以外は、比較例１と同様の方法により比較例２，３の水系塗料組成物を得た。【００７８】
＜実施例１＞
混合機にイオン交換水６．５質量部を投入し、これに分散剤１．０質量部及び消泡剤０．２質量部、酸化チタン２０．０質量部を攪拌環境下で徐々に添加し、添加完了後、粒度が５０μｍ以下になるまで混合した。次いで、混合機に合成例４樹脂分散液７０．０質量部、粘性調整剤２．０質量部、消泡剤０．３質量部を攪拌環境下で徐々に添加し、十分に混合した後、実施例１の水系塗料組成物を得た。【００７９】
＜実施例２〜１０＞
実施例１の樹脂分散液を表３に記載されている樹脂分散液に変更した以外は、実施例１と同様の方法により実施例２〜１０の水系塗料組成物を得た。【００８０】
＜実施例１１＞
混合機にイオン交換水１９.０質量部を投入し、これに分散剤１．５質量部及び消泡剤０．２質量部、酸化チタン２２．０質量部、カオリン５．０質量部、炭酸カルシウム１５．０質量部、シリカ５．０質量部を攪拌環境下で徐々に添加し、添加後、粒度が５０μｍ以下になるまで混合した。次いで、混合機に合成例５樹脂分散液３０．０質量部、粘性調整剤１．５質量部、消泡剤０．８質量部を攪拌環境下で徐々に添加し、十分に混合した後、実施例１０の水系塗料組成物を得た。【００８１】
＜実施例１２〜１４＞
実施例１０の樹脂分散液を表４に記載されている樹脂分散液に変更した以外は、実施例１１と同様の方法により実施例１２〜１４の水系塗料組成物を得た。【００８２】
＜実施例１５＞
混合機にイオン交換水１９．８質量部、合成例５樹脂分散液を８０質量部添加し、これに消泡剤０．２質量部を攪拌環境下で徐々に添加し、均一になるまで混合することにより、実施例１５の水系塗料組成物を得た。【００８３】
＜実施例１６〜１８＞
実施例１５の樹脂分散液を表４に記載されている樹脂分散液に変更した以外は、実施例１５と同様の方法により実施例１６〜１８の水系塗料組成物を得た。【００８４】
＜実施例１９＞
混合機にイオン交換水６．５質量部を投入し、これに分散剤１．０質量部及び消泡剤０．２質量部、酸化チタン２０．０質量部を攪拌環境下で徐々に添加し、添加完了後、粒度が５０μｍ以下になるまで混合した。次いで、混合機に合成例９樹脂分散液７０．０質量部、抗ウイルス剤分散液１を５．０質量部、粘性調整剤２．０質量部、消泡剤０．３質量部を攪拌環境下で徐々に添加し、十分に混合した後、実施例１９の水系塗料組成物を得た。【００８５】
＜実施例２０＞
抗ウイルス剤分散液１の添加量を５．０質量部から、８．０質量部へ変更した以外は実施例１９と同様の方法により実施例２０の水系塗料組成物を得た。【００８６】
＜実施例２１＞
混合機にイオン交換水１９.０質量部を投入し、これに分散剤１．５質量部及び消泡剤０．２質量部、酸化チタン２２．０質量部、カオリン５．０質量部、炭酸カルシウム１５．０質量部、シリカ５．０質量部を攪拌環境下で徐々に添加し、添加後、粒度が５０μｍ以下になるまで混合した。次いで、混合機に合成例９樹脂分散液３０．０質量部、抗ウイルス剤分散液１を５．０質量部、粘性調整剤１．５質量部、消泡剤０．８質量部を攪拌環境下で徐々に添加し、十分に混合した後、実施例２１の水系塗料組成物を得た。【００８７】
＜実施例２２＞
抗ウイルス剤分散液１を抗ウイルス剤水溶液２に変更し、添加量を５．０質量部から２．５質量部へ変更した以外は実施例２１と同様の方法により実施例２２の水系塗料組成物を得た。【００８８】
＜実施例２３＞
抗ウイルス剤分散液１を抗ウイルス剤水溶液３に変更し、添加量を５．０質量部から８．０質量部へ変更した以外は実施例２１と同様の方法により実施例２３の水系塗料組成物を得た。【００８９】
＜実施例２４＞
抗ウイルス剤分散液１を抗ウイルス剤分散液４に変更し、添加量を５．０質量部から１０．０質量部へ変更した以外は実施例２１と同様の方法により実施例２４の水系塗料組成物を得た。【００９０】
＜実施例２５＞
混合機にイオン交換水１９.８質量部を投入し、これに消泡剤０．２質量部を添加した。次いで、混合機に合成例９樹脂分散液を８０．０質量部、抗ウイルス剤分散液１を５．０質量部攪拌環境下で徐々に添加し、十分に混合した後、実施例２５の水系塗料組成物を得た。【００９１】
【表２】
2020184722.tif 000003
【００９２】
【表３】
2020184722.tif 000004
【００９３】
【表４】
2020184722.tif 000005
【００９４】
【表５】
2020184722.tif 000006
※  表５の実施例６は、抗ウイルス活性値及び抗菌活性値の評価結果を除き、表３の実施例６と同じデータである。【００９５】
【表６】
2020184722.tif 000007
【００９６】
（注５）分散剤（ダウ・ケミカル社製：オロタン７３１Ａ）
（注６）消泡剤（ビックケミー社製：ＢＹＫ−０３８）
（注７）粘性調整剤（ダウ・ケミカル社製：ＰＲＩＭＡＬ ＲＭ−２０２０ＮＰＲ）
（注８）酸化チタン（テイカ社製：ＪＲ−８０６）
（注９）カオリン（竹原化学工業社製：スペシャルカオリン）
（注１０）炭酸カルシウム（竹原化学工業社製：サンライトＳＬ−１００  ）
（注１１）シリカ（ＥＰ  Ｍｉｎｅｒａｌｓ社製：Ｃｅｌａｔｏｍ  ＭＷ−２５）
（注１２）抗ウイルス剤分散液１（２価銅化合物を担持させた酸化チタンの２５質量％水分散液；以下の調製例１に従い調製された）
（注１３）抗ウイルス剤水溶液２（塩化銅（Ｉ）（CuCl）の５０質量％水溶液）
（注１４）抗ウイルス剤水溶液３（アモルデンＶ−１００ＪＭ、大和化学工業製、有機窒素臭素系化合物の５０質量％水溶液）
（注１５）抗ウイルス剤分散液４（Ｈ型カルボキシル基含有ポリマーの１２質量％水分散液；以下の調製例２に従い調製された）【００９７】
＜調製例１＞
蒸留水１００ｍＬに６ｇ（１００質量部）のルチル型酸化チタン原料（ＢＥＴ比表面積：１０ｍ２／ｇ、一次粒子径１５０ｎｍ）を懸濁させ、０．０８０５ｇ（銅換算で０．５質量部）のＣｕＣｌ２・２Ｈ２Ｏ（関東化学株式会社製）を添加して、１０分攪拌した。ｐＨが１０になるように、１ｍｏｌ／Ｌの水酸化ナトリウム（関東化学株式会社製）水溶液を添加し、３０分間攪拌混合を行ってスラリーを得た。このスラリーをろ過し、得られた粉体を純水で洗浄し、８０℃で乾燥し、ミキサーで解砕し、抗ウイルス剤１（光触媒）を得た。抗ウイルス剤１  ２５ｇに蒸留水  ７５ｇを添加して分散処理を行い、抗ウイルス剤分散液１を調製した。【００９８】
＜調製例２＞
アクリロニトリル５８質量％、アクリル酸メチル９質量％、ジビニルベンゼン３０質量％、及びｐ−スチレンスルホン酸ナトリウム３質量％からなるモノマー混合物３０質量部を、モノマー比で１．２質量％の過硫酸アンモニウムを含む水溶液７０質量部に添加し、攪拌機つきの重合槽に仕込んだ後に１３５℃、２５分間重合した。得られた重合体エマルジョン９０質量部に４０質量％水酸化ナトリウム水溶液１０質量部を加え、９５℃で加水分解を行った。この時の反応時間を調整することで抗ウイルス用粒子のカルボキシル基量を５．０ｍｍｏｌ／ｇになるように調整した。得られたエマルジョンに蒸留水を加え、固形分濃度を１２質量％に調整した後、陽イオン交換樹脂によりｐＨ２．５に調整することでカルボキシル基をＨ型とし、抗ウイルス剤分散液２を得た。【００９９】
なお、得られた水系塗料組成物中におけるアクリル樹脂の体積平均粒子径は、それぞれ配合した樹脂それぞれ配合した樹脂分散液の体積平均粒子径とほぼ同一であった。【０１００】
得られた塗料組成物について、以下の評価を行った。結果を表２〜表６に示す。【０１０１】
＜アンモニア濃度＞
３Ｌのポリフッ化ビニル製サンプリングバッグに、活性炭で処理した３Ｌの無臭空気を満たし、その中に塗料を２０ｇ注入し、密閉した。その後、室温２３℃の室内にて３０分静置した後、ガステック社製のアンモニアガス検知管を用いてアンモニア濃度測定を行った。【０１０２】
＜臭気＞
１００ｍｌのガラス瓶に塗料を５０ｇ取り、室温２３℃の室内にて臭気の官能試験をパネラー１０名にて行った。「臭気無し」「わずかに臭気あり」「臭気あり」の３段階で評価を行い、「臭気無し」は０点、「わずかに臭気あり」は１点、「臭気あり」は２点を加算することで塗料臭気の評価を行った。評価基準は以下の通りとした。
◎：１０名の合計得点が２点以下。
○：１０名の合計得点が４点以下。
×：１０名の合計得点が５点以上。【０１０３】
＜塗料の低温安定性＞
ＪＩＳ  Ｋ５６６３：２００８「７．６  低温安定性試験」に準じた試験に基づき、塗料を満たした容器を密閉した。温度−７℃の低温恒温槽に密閉容器を１８時間入れた後、室温（２３℃）に６時間置くというサイクルを１サイクルとし、計３サイクル繰り返した。試験前の塗料の粘度（Ａ）と試験後の塗料の粘度（Ｂ）はＪＩＳ  Ｋ  ５６００−２−２：１９９９に基づき、２０℃における粘度をストーマー粘度計で測定し、（Ｂ）／（Ａ）を算出した。低温安定性の評価基準は以下の通りとした。
○：（Ｂ）／（Ａ）の値が０．９０〜１．３０である
×：（Ｂ）／（Ａ）の値が１．３０より高い【０１０４】
＜低温成膜性＞
５℃の条件下にて、１５０×７０×２ｍｍのガラス板に塗料を６ｍｉｌのアプリケータにて塗り付け、同条件下にて２４時間乾燥後、室温（２３℃）に戻したとき、塗膜の外観から、低温成膜性を以下の基準に従い評価した。
○：塗膜に割れ、剥がれ等の異常は認められない
×：塗膜に割れ、剥がれ等の異常がある【０１０５】
＜耐水性＞
標準条件（温度２３℃、相対湿度５０％）下にて、１５０×７０×４ｍｍのフレキシブル板に、塗料を刷毛で塗り付けた。６時間乾燥後、２層目を同様に塗り付け、５日間乾燥させ、試験片を得た。得られた試験片をイオン交換水（２３℃）に１４日間浸漬させた後に取り出し、取り出してから２時間経過後の試験片の外観から、耐水性を以下の基準に従い評価した。
○：しわ、膨れ、割れ及び剥がれ等の異常がない、かつ、艶の大きな変化がない
×：しわ、膨れ、割れ及び剥がれ等の異常がある、または、艶の大きな変化がある【０１０６】
＜抗ウイルス性＞
ＪＩＳ  Ｒ  １７５６：２０２０「ファインセラミックス−可視光応答形光触媒材料の抗ウイルス性試験方法−バクテリオファージＱβを用いる方法」に記載の方法に準拠し、以下のステップで抗ウイルス活性値を測定した。尚、試験器具の無菌化は無水エタノール清拭で行った。
１．アクリル板（５０ｍｍ×５０ｍｍ、厚み：１ｍｍ）の片面を乾燥膜厚３０μｍになるように塗料組成物で塗装し、塗膜を形成させて、試験片を作製した。試験片作製後、紫外光（ＦＬ２０Ｓ・ＢＬＢ、１．０ｍＷ／ｃｍ２）を２４時間照射し、有機物の除去を行った。
２．滅菌済保存シャーレの底に、滅菌した調湿用ろ紙を置き、滅菌水を５ｍＬ入れた後、調湿用ろ紙の上にガラス棒を設置し、調湿用ろ紙が試験片に触れないようにガラス棒の上に試験片を設置した。その際、塗膜を形成した面が上になるように試験片を設置した。
３．試験片の上から、０．１ｍＬのウイルス液（バクテリオファージＱβ（ＮＢＲＣ２００１２）［宿主大腸菌（ＮＢＲＣ１０６３７３）］、濃度１．５×１０７ｐｆｕ／ｍｌ）を滴下し、試験片上のウイルス液をポリプロピレンフィルム（４０ｍｍ×４０ｍｍ、ＶＦ−１０、ＫＯＫＵＹＯ製、厚み：０．０６ｍｍ）で被覆した。その後、保存シャーレの上部に保湿性ガラス（硼珪酸ガラス）を置いた。
４．ステップ３で作製した試験品について、下記条件１又は条件２の試験を行った。
・条件１：暗箱の中に４時間保管する。
・条件２：白色蛍光灯（ＦＬ２０ＳＳＷ／１８、照度：５００ ｌｘ、シャープカットフィルター：ＴｙｐｅＢ（Ｎ１６９、３８０ｎｍ以下の波長をカット））で４時間照射する。
５．ステップ４で条件１又は条件２の試験を行った後、試験片上のウイルスをＳＣＤＬＰ培地で洗い出して回収し、ウイルス感染価（ＰＦＵ）を測定した。
ステップ５で測定されたウイルス感染価を用いて、以下の式により抗ウイルス活性値（ｐｆｕ）を算出した。
抗ウイルス活性値（ｐｆｕ）＝Ｌｏｇ（Ａ×Ｂ）−Ｌｏｇ（Ｃ）
ただし、
Ａ：ウイルス液の濃度（ｐｆｕ／ｍＬ）
Ｂ：試験片へのウイルス液の滴下量（ｍＬ）
Ｃ：条件１又は条件２の試験後のウイルス感染価（ｐｆｕ）【０１０７】
＜抗菌性＞
ＪＩＳ  Ｒ  １７５２：２０２０「ファインセラミックス−可視光応答形光触媒抗菌加工材料の抗菌性試験方法及び抗菌効果」に記載の方法に準拠し、以下のステップで抗菌活性値を測定した。尚、試験器具の無菌化は無水エタノール清拭で行った。
１．アクリル板（５０ｍｍ×５０ｍｍ、厚み：１ｍｍ）の片面を乾燥膜厚３０μｍになるように塗料組成物で塗装し、塗膜を形成させて、試験片を作製した。試験片作製後、紫外光（ＦＬ２０Ｓ・ＢＬＢ、１．０ｍＷ／ｃｍ２）を２４時間照射し、有機物の除去を行った。
２．滅菌済保存シャーレの底に、滅菌した調湿用ろ紙を置き、滅菌水を５ｍＬ入れた後、調湿用ろ紙の上にガラス棒を設置し、調湿用ろ紙が試験片に触れないようにガラス棒の上に試験片を設置した。その際、塗膜を形成した面が上になるように試験片を設置した。
３．試験片の上から、０．１ｍＬの菌液（黄色ブドウ球菌（ＮＢＲＣ１２７３２）、濃度１．８×１０６ｃｆｕ／ｍｌ）を滴下し、試験片上の菌液をポリプロピレンフィルム（４０ｍｍ×４０ｍｍ、ＶＦ−１０、ＫＯＫＵＹＯ製、厚み：０．０６ｍｍ）で被覆した。その後、保存シャーレの上部に保湿性ガラス（硼珪酸ガラス）を置いた。
４．ステップ３で作製した試験品について、下記条件１又は条件２の試験を行った。
・条件１：暗箱の中に８時間保管する。
・条件２：白色蛍光灯（ＦＬ２０ＳＳＷ／１８、照度：５００ ｌｘ、シャープカットフィルター：ＴｙｐｅＢ（Ｎ１６９、３８０ｎｍ以下の波長をカット））で８時間照射する。
５．ステップ４で条件１又は条件２の試験を行った後、試験片上のウイルスをＳＣＤＬＰ培地で洗い出して回収し、生菌数（ｃｆｕ）を測定した。
ステップ５で測定された生菌数を用いて、以下の式により抗菌活性値（ｃｆｕ）を算出した。
抗菌活性値（ｃｆｕ）＝Ｌｏｇ（Ｄ×Ｅ）−Ｌｏｇ（Ｆ）
ただし、
Ｄ：抗菌液の濃度（ｃｆｕ／ｍＬ）
Ｅ：試験片への抗菌液の滴下量（ｍＬ）
Ｆ：条件１又は条件２の試験後の生菌数（ｃｆｕ）
【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
ノニオン性の反応性乳化剤に由来する構成単位を含むアクリル樹脂と、アンモニアを除くアルカリ性の無機化合物及び沸点２６０℃超のアルカリ性の有機化合物よりなる群から選ばれる中和剤とを含み、前記アクリル樹脂はエマルションの形態で水系塗料組成物中に分散しており、前記アクリル樹脂は、体積平均粒子径が３０〜３００ｎｍであることを特徴とする常温乾燥形水系塗料組成物。
【請求項２】
前記反応性乳化剤が、ポリアルキレングリコール鎖を有することを特徴とする請求項１に記載の水系塗料組成物。
【請求項３】
前記中和剤が、水酸化ナトリウムであることを特徴とする請求項１又は２に記載の水系塗料組成物。
【請求項４】
前記アクリル樹脂は、ガラス転移温度が０℃以下であることを特徴とする請求項１〜３のいずれか一項に記載の水系塗料組成物。
【請求項５】
ＪＩＳ  Ｋ５６６３：２００８の「７．６  低温安定性試験」に準じた試験（ただし、低温恒温器の温度は−７℃に保持する）において、試験前の塗料の粘度（Ａ）と試験後の塗料の粘度（Ｂ）の比：（Ｂ）／（Ａ）が、０．９０〜１．２０であることを特徴とする請求項１〜４のいずれか一項に記載の水系塗料組成物。
【請求項６】
以下に示すアンモニア濃度の測定方法によって測定されるアンモニア濃度が１２体積ｐｐｍ以下であることを特徴とする請求項１〜５のいずれか一項に記載の水系塗料組成物：
＜アンモニア濃度の測定方法＞
３Ｌのポリフッ化ビニル製サンプリングバッグに３Ｌの無臭空気を満たし、該サンプリングバッグの中に塗料組成物を２０ｇ注入し、該サンプリングバッグを密閉する。その後、２３℃にて３０分静置させた後、アンモニアガス検知管を用いてサンプリングバッグ中のアンモニア濃度を測定する。
【請求項７】
以下に示す抗ウイルス活性値の測定方法によって求められる抗ウイルス活性値（ｐｆｕ）について、下記条件１及び条件２の少なくともいずれかの試験を行った際の抗ウイルス活性値が２．０以上であることを特徴とする請求項１〜６のいずれか一項に記載の水系塗料組成物。
＜抗ウイルス活性値の測定方法＞
ＪＩＳ  Ｒ  １７５６：２０２０「ファインセラミックス−可視光応答形光触媒材料の抗ウイルス性試験方法−バクテリオファージＱβを用いる方法」に記載の方法に準拠し、以下のステップでウイルス感染価を測定する。
１．アクリル板（５０ｍｍ×５０ｍｍ、厚み：１ｍｍ）の片面を乾燥膜厚３０μｍになるように塗料組成物で塗装し、塗膜を形成させて、試験片を作製する。
２．滅菌済保存シャーレの底に、滅菌した調湿用ろ紙を置き、滅菌水を５ｍＬ入れた後、調湿用ろ紙の上にガラス棒を設置し、調湿用ろ紙が試験片に触れないようにガラス棒の上に試験片を設置する。その際、塗膜を形成した面が上になるように試験片を設置する。
３．試験片の上から、０．１ｍＬのウイルス液を滴下し、試験片上のウイルス液をポリプロピレンフィルムで被覆する。その後、保存シャーレの上部に保湿性ガラス（硼珪酸ガラス）を置く。
４．ステップ３で作製した試験品について、下記条件１又は条件２の試験を行う。
・条件１：暗箱の中に４時間保管する。
・条件２：白色蛍光灯（照度：５００ｌｘ）で４時間照射する。
５．ステップ４で条件１又は条件２の試験を行った後、試験片上のウイルスをＳＣＤＬＰ培地で洗い出して回収し、ウイルス感染価（ｐｆｕ）を測定する。
ステップ５で測定されたウイルス感染価を用いて、以下の式より抗ウイルス活性値（ｐｆｕ）を算出する。
抗ウイルス活性値（ｐｆｕ）＝Ｌｏｇ（Ａ×Ｂ）−Ｌｏｇ（Ｃ）
ただし、
Ａ：ウイルス液の濃度（ｐｆｕ／ｍＬ）
Ｂ：試験片へのウイルス液の滴下量（ｍＬ）
Ｃ：条件１又は条件２の試験後のウイルス感染価（ｐｆｕ）
【請求項８】
請求項１〜請求項７のいずれか一項に記載の水系塗料組成物から得られる塗膜。
【請求項９】
基材の表面に、請求項１〜請求項８のいずれか一項に記載の水系塗料組成物から得られる塗膜を有する塗装物品。
【国際調査報告】
2020184722.tif 000008
2020184722.tif 000009
2020184722.tif 000010
2020184722.tif 000011
2020184722.tif 000012
2020184722.tif 000013